СЫРЬЕВАЯ СМЕСЬ ДЛЯ ПОЛУЧЕНИЯ ШТУКАТУРКИ
CRUDE MIXTURE FOR MAKING PLASTER

Изобретение касается производства сырьевых смесей, которые могут быть использованы для оштукатуривания бетонных, кирпичных, металлических и деревянных поверхностей.
Известны сырьевые смеси для получения штукатурки, содержащие портландцемент, кварцевый песок, жидкое стекло, волокнистый материал (шерстяные и синтетические отходы ткацкого производства, асбест), воду [1].
Задача изобретения состоит в повышении прочности штукатурки.
Технический результат достигается тем, что сырьевая смесь для получения штукатурки, содержащая портландцемент, кварцевый песок, жидкое стекло, волокнистый материал, воду, дополнительно содержит сахар, причем в качестве волокнистого материала используют волокна минеральной ваты длиной 3-15 мм при следующем соотношении компонентов, мас.%: портландцемент 26,3-27,0; кварцевый песок 52,8-53,8; жидкое стекло 4,06-4,16; указанные волокна минеральной ваты 0,4-2,38; сахар 0,013-0,066; вода - остальное.
Составы сырьевой смеси для получения штукатурки приведены в таблице.
Таблица.
Компоненты
Состав, мас.%:
1
2
3
Портландцемент
26,3
26,4
27,0
Кварцевый песок
52,8
52,8
53,8
Жидкое стекло
4,06
4,08
4,16
Волокна минеральной ваты
2,37
2,38
0,40
Сахар
0,066
0,013
0,014
Вода
14,404
14,327
14,626
Прочность на сжатие, МПа
35
32
34
Для приготовления сырьевой смеси используют волокна минеральной ваты длиной 3-15 мм, полученные разволокнением и нарезкой ваты, кварцевый песок не крупнее фракции 0,63 мм.
3
В состав сырьевой смеси вводят жидкое натриевое или калиевое жидкое стекло плотностью 1300-1500 кг/м с силикатным модулем, соответственно, 2,4-2,8 и 3-3,2.
Для приготовления смеси подготавливают и дозируют сырьевые компоненты. Кварцевый песок, волокна минеральной ваты, портландцемент перемешивают примерно с 50% необходимой воды, а затем в смесь вводят сахар (сахарный песок), растворенный в 25% необходимой воды, после чего добавляют оставшееся количество воды с растворенным в нем жидким стеклом. Приготовленную смесь используют в течение 1 часа.
Перед нанесением смеси оштукатуриваемую поверхность очищают от пыли и загрязнений и покрывают термостойкой грунтовкой. После высыхания грунтовки (не ранее, чем через 2 часа после ее нанесения) на поверхность наносят слой приготовленной сырьевой смеси толщиной 5-6 мм. После того, как первый слой затвердеет, на него наносят еще один слой такой же толщины, выравнивают его и затирают. Возможно нанесение слоя штукатурки толщиной 15-20 мм (в три и более приемов).
Источники информации
1. Александровский А.В., Попов К.Н. Материалы для декоративных штукатурных, плиточных и мозаичных работ. - М.: Высшая школа, 1986. - С.115-133.